(57)【特許請求の範囲】
【請求項１】
細胞足場材を準備し、
前記細胞足場材の表面に、アルミニウムと酸素の化合物を含む３ｎｍ以下の厚みの無機膜を複数の島状に形成する
生体材料の製造方法。
【請求項２】
請求項１に記載の生体材料の製造方法であって、
前記無機膜を、ＡＬＤ法により形成する
生体材料の製造方法。
【請求項３】
請求項２に記載の生体材料の製造方法であって、
前記無機膜を、０．５ｎｍ以下の厚みで形成するように制御する
生体材料の製造方法。
【請求項４】
請求項１から３のいずれか１項に記載の生体材料の製造方法であって、
前記細胞足場材は、セグメント化ポリウレタンを含む繊維により構成される
生体材料の製造方法。
【請求項５】
細胞足場材を準備し、
前記細胞足場材の表面に、アルミニウムと酸素の化合物を含む３ｎｍ以下の厚みの無機膜を複数の島状に形成する
人工血管用材料の製造方法。
【請求項６】
細胞足場材と、
アルミニウムと酸素の化合物を含み、前記細胞足場材の表面に複数の島状に形成された３ｎｍ以下の厚みの無機膜と
を具備する生体材料。
【発明の詳細な説明】
【技術分野】
【０００１】
本発明は、生体材料、及びその製造方法、並びに人工血管用材料の製造方法に関する。
【背景技術】
【０００２】
医療分野において、生体組織や臓器の修復に人工材料が用いられることがある。これにより、生体組織や臓器がその機能を失い、又は大きな損傷を受けた場合でも、医療用の人工材料によってこれらの組織や臓器を置換し、又は再生することが可能となる。
例えば、特許文献１には、三次元網状構造を有する均質な多孔体からなる組織工学用スキャフォールド材（細胞足場材）及びそれを用いた人工血管が記載されている。
【０００３】
一方で、生体材料は多くの血液に接触する。このため、生体材料には、抗血栓性や抗炎症性、すなわち高い血液適合性が要求される。
血液適合性の高い材料として、アルミナ（Ａｌ２Ｏ３）が知られている（特許文献２及び非特許文献１参照）。
例えば、特許文献２には、アルミニウム基金属でできた芯部と、アルミナよりなる表面層とからなる生体用人工弁が記載されている。また、同文献には、強固な表面層が形成できる成膜法として、スパッタ蒸着、イオンプレーティングが挙げられている。
また、非特許文献１には、スパッタ蒸着で形成されたアルミナ膜は血液適合性が高い旨、記載されている。
【先行技術文献】
【特許文献】
【０００４】
【特許文献１】特開２００３−２８４７６７号公報
【特許文献２】特開昭６３−１１１８７４号公報
【非特許文献】
【０００５】
【非特許文献１】勇田  敏夫（Toshio Yuhta）他著、「スパッタ蒸着されたアルミナ膜における血液適合性（Blood compatibility of sputter-deposited alumina films）」、ジャーナル  オブ  バイオメディカル  マテリアルズ  リサーチ（Journal of Biomedical Materials Research）、（米国）、ジョン  ウィレイ  アンド  ソンズ社（John Wiley and Sons, Inc.）、１９９４年、第２８巻、２１７−２２４頁
【発明の概要】
【発明が解決しようとする課題】
【０００６】
しかしながら、アルミナは高い硬度を有するため、細胞足場材の被膜として用いられた場合、柔軟性や弾性などの細胞足場材特有の力学的特性が変化し、問題となることがあった。
【０００７】
以上のような事情に鑑み、本発明の目的は、細胞足場材の力学的特性を維持しつつ、高い血液適合性を有する生体材料、及びその製造方法、並びに人工血管用材料の製造方法を提供することにある。
【課題を解決するための手段】
【０００８】
上記目的を達成するため、本発明の一形態に係る生体材料の製造方法は、細胞足場材を準備する工程を含む。
上記細胞足場材の表面に、アルミニウムと酸素の化合物を含む無機膜が不連続に形成される。
【０００９】
上記生体材料の製造方法は、細胞足場材上に無機膜を不連続に形成する工程を含むため、細胞足場材の柔軟性や弾性等、力学的特性を維持することができる。これにより、所望の組織や臓器において、適切な細胞の足場となり得る生体材料を提供することができる。
また、無機膜は、アルミニウムと酸素の化合物を含むことから、抗血栓性及び抗炎症性等の血液適合性を高めることができる。したがって、上記生体材料は、血管等の血液に多く接触する部位にも十分に適用することができる。
【００１０】
上記生体材料の製造方法においては、上記無機膜を、ＡＬＤ法により形成してもよい。
これにより、不連続でかつ薄い膜を容易に形成することができる。
【００１１】
この場合、上記無機膜を、３ｎｍ以下の厚みで形成するように制御してもよい。
これにより、膜厚を制御することによって不連続な膜を形成することができる。
【００１２】
また、上記細胞足場材は、セグメント化ポリウレタンを含む繊維により構成されていてもよい。
これにより、生体適合性が高く、かつ細胞接着性の高い細胞足場材を適用することができる。
【００１３】
本発明の他の形態に係る人工血管用材料の製造方法は、細胞足場材を準備する工程を含む。
上記細胞足場材の表面に、アルミニウムと酸素の化合物を含む無機膜が不連続に形成される。
上述のように、上記製造方法により、血液適合性が高く、人工血管用材料として要求される柔軟性を有する人工血管用材料を製造することができる。
【００１４】
本発明のさらに他の形態に係る生体材料は、
細胞足場材と、
アルミニウムと酸素の化合物を含み、上記細胞足場材の表面に不連続に形成された無機膜と
を具備する。
【発明の効果】
【００１５】
以上のように、本発明によれば、細胞足場材の力学的特性を維持しつつ、高い血液適合性を有する生体材料、及びその製造方法、並びに人工血管用材料の製造方法を提供することができる。
【図面の簡単な説明】
【００１６】
【図１】図１Ａは、本発明の一実施形態に係る生体材料を模式的に示す図であり、図１Ｂは、図１Ａの拡大図である。
【図２】細胞足場材の拡大図である。
【図３】本発明の一実施形態に係る生体材料の製造方法を示すフローチャートである。
【図４】図３に示すＳＴ１２で用いられる、熱ＡＬＤ装置の一例を示す模式的な図である。
【図５】図４に示す熱ＡＬＤ装置を用いた場合の、ガスの供給タイミングの一例を示す図である。
【図６】山羊の大動脈周囲における血管の走行を示す図であり、本実施形態の試験例２におけるサンプルのインプラント箇所を示す。
【図７】上記試験例２の結果を示す図であり、山羊の下行大動脈の内膜の状態を示す写真である。
【発明を実施するための形態】
【００１７】
［生体材料］
図１Ａは、本発明の一実施形態に係る生体材料を模式的に示す図であり、図１Ｂは、図１Ａの拡大図である。
生体材料１は、例えば、人工血管又は人工皮膚等の人工臓器等に用いられる生体材料であり、患者自身の細胞を接着させることが可能なものである。生体材料１の例として、人工血管用材料が挙げられる。生体材料１は、後述するように、血液が豊富な組織に要求される高い抗血栓性及び抗炎症性を供え、かつ所望の組織に適合できる柔軟性を有する。
生体材料１は、図１Ａに示すように、例えばシート状に構成される。この場合、生体材料１の厚みは特に限定されず、例えば１００〜５００μｍである。あるいは、生体材料１は、チューブ状等、他の形状を有していてもよい。
図１Ｂに示すように、生体材料１は、細胞足場材２と、無機膜３とを有する。
【００１８】
細胞足場材２は、細胞接着が可能な基材である。細胞足場材２は、適用される組織に応じた柔軟性や弾性などの力学的特性を有するが、例えば全体として柔軟であり、わずかな外力により変形可能に構成される。
細胞足場材２は、例えば全体としてシート状に構成される。この場合、細胞足場材２の厚みは特に限定されず、例えば１００〜５００μｍである。あるいは、細胞足場材２は、チューブ状等、他の形状を有していてもよい。
【００１９】
図２は、細胞足場材２の拡大図である。
細胞足場材２は、微小な多孔質構造を有する。細胞足場材２は、同図に示すように、多孔質構造として、微小な繊維２１が紡糸された構造を有していてもよい。あるいは、細胞足場材２は、微小な網状構造、ハニカム構造、スポンジ状構造等を有していてもよい。このような多孔質構造により、細胞足場材２の表面積を大きくし、細胞接着性を高めることができる。
細胞足場材２が繊維２１により構成される場合、繊維２１の径の平均値は、例えば５０ｎｍ〜１０μｍ程度とすることができる。
【００２０】
細胞足場材２は、生体適合性に優れた材料を含んでいてもよい。このような材料としては、例えば、ポリウレタン、ポリ（２-ヒドロキシエチルメタクリレート）（ＰＨＥＭＡ）、ポリ乳酸（例えばポリ−Ｌ−乳酸、ＰＬＬＡ）、ポリγグルタミン酸（ＰＧＡ）、ポリ乳酸・グリコール酸（Copoly lactic acid/glycolic acid、ＰＬＧＡ)、ポリカプロラクトン、コラーゲン、アルギン酸、ゼラチン、エラスチン、キチン、キトサン、コンドロイチン硫酸、ペクチン、ヒアルロン酸、ポリエステル、ポリテトラフルオロエチレン（polytetrafluoroethylene、ＰＴＦＥ）、ポリオレフィン、フッ素樹脂、アクリル樹脂、メタクリル樹脂等が挙げられる。また、細胞足場材２は、これらの材料のうちの複数の材料を含んでいてもよく、例えばある材料で形成された基材上に他の材料が被覆されていてもよい。
特に、細胞足場材２は、セグメント化ポリウレタン（Segmented Polyurethane、ＳＰＵ）を含む繊維により構成されていてもよい。セグメント化ポリウレタンは、生体適合性が高く、微小な繊維構造を形成するのに適している。
【００２１】
図１Ｂは、細胞足場材２の繊維２１と、表面２ａの無機膜３とを表している。
同図に示すように、無機膜３は、アルミニウム（Ａｌ）と酸素（Ｏ）の化合物を含み、細胞足場材２の表面２ａに不連続に形成される。本実施形態において、細胞足場材２の表面２ａは、細胞足場材２を構成する繊維２１の表面となり得る。
無機膜３において、上記化合物におけるＡｌとＯの原子数比は特に限定されない。なお、例えばＡｌ：Ｏ＝２：３となる場合、当該化合物はアルミナとなり得る。
無機膜３の細胞足場材２の表面２ａにおける平面形状も特に限定されない。例えば無機膜３は、同図に示すように、複数の島状に構成されてもよい。あるいは、無機膜３は、その他のパターンを有していてもよい。
【００２２】
無機膜３は、ＡＬＤ（Atomic layer Deposition、原子層堆積）法により形成されていてもよい。これにより、不連続で非常に薄い膜を比較的容易に形成することができる。また、無機膜３は、ＡＬＤ法の他、スパッタ法、蒸着法等のＰＶＤ法や、各種ＣＶＤ法により形成されてもよい。
また、無機膜３は、３ｎｍ以下の厚みで形成されてもよく、例えば０．５ｎｍ以下の厚みで形成されてもよい。ＡＬＤ法において無機膜３を３ｎｍ以下の厚みで形成するように制御した場合、不連続な膜を形成することができる。
【００２３】
［生体材料の製造方法］
図３は、上記構成を有する生体材料１の製造方法を示すフローチャートである。以下、同図を参照し、説明する。
【００２４】
まず、細胞足場材２を準備する（ＳＴ１１）。
細胞足場材２は、市販されているものを購入してもよいし、作製してもよい。一例として、ＳＰＵを含む細胞足場材２は、エレクトロスピニング法を用いて以下のように作製することができる（特開２０１３−１２２０９８号公報参照）。
まず、溶質としてＳＰＵ、溶媒としてテトラヒドロフラン（tetrahydrofuran、ＴＨＦ）及び２，５−ジメチルフラン（dimethylfuran、ＤＭＦ）を含む高分子溶液を生成する。続いて、当該高分子溶液をニードル型電極が先端に取り付けられたシリンジポンプに収容する。このシリンジポンプと、当該シリンジポンプから離間された陰極との間に高電圧を印加しつつ、高分子溶液を噴霧することで陰極上にＳＰＵの繊維を紡糸することができる。このようにして、ＳＰＵ繊維を含むシート状の細胞足場材２を得ることができる。
【００２５】
続いて、細胞足場材２の表面に、アルミニウムと酸素の化合物を含む無機膜３を不連続に形成する（ＳＴ１２）。本工程において、無機膜３は、例えばＡＬＤ法により形成される。ＡＬＤ法は、例えば、熱ＡＬＤ法とすることができる。
無機膜３をＡＬＤ法で形成する際の成膜条件は、特に限定されない。例えば、反応ガスは、トリメチルアルミニウム（ＴＭＡ：Trimethylaluminium）及び水（Ｈ２Ｏ）を用いることができる。成膜温度は、細胞足場材２の物性等を鑑みて設定することができ、例えば１５０℃以下、さらに１００℃以下とすることができる。
【００２６】
図４は、本工程に用いられる熱ＡＬＤ装置の一例を示す模式的な図である。
同図に示すように、熱ＡＬＤ装置１００は、チャンバ１０１と、サンプル支持部１０２と、排気口１０３と、ガス供給部１０４とを備える。
チャンバ１０１は、真空チャンバであって、排気口１０３に接続された真空ポンプによって排気されることが可能に構成される。なお、図示しないが、熱ＡＬＤ装置１００は、チャンバ１０１全体を加熱する加熱源を有している。
サンプル支持部１０２は、サンプルＳとしての細胞足場材２を支持する。熱ＡＬＤ装置１００のサンプル支持部１０２は、例えば、通常基板を支持するステージ１０２ａと、ステージ１０２ａ上に配置されサンプルＳの一部を支持することが可能な複数の支持具１０２ｂとを有していてもよい。これにより、サンプルＳの、チャンバ１０１の天面に対向する面のみならず、その反対のステージ１０２ａに対向する面にまでガスを流入させ、サンプルＳ全体に成膜することが可能となる。
排気口１０３は、例えば、チャンバ１０１の底部に配置されていてもよい。
ガス供給部１０４は、チャンバ１０１の内部に配置されたガスノズル１０５と、ガスノズル１０５に接続された２本のガス供給管１０６ａ、１０６ｂとを有する。ガスノズル１０５は、サンプルＳの一主面と平行になるように配置されている。ガス供給管１０６ａ，１０６ｂは、それぞれ、反応ガスとパージガスのガス源の双方に接続されており、これらのガスを１つの供給管からガスノズル１０５へ供給できるように構成されている。例えば、ガス供給管１０６ａは、ＴＭＡのガス源及びパージガスである窒素（Ｎ２）のガス源に接続されており、ガス供給管１０６ｂは、Ｈ２Ｏのガス源及びパージガスであるＮ２のガス源に接続されている。
【００２７】
図５は、熱ＡＬＤ装置１００を用いた場合の、ガスの供給タイミングの一例を示す図である。
同図に示す例では、まず、ガス供給管１０６ａから反応ガスであるＴＭＡを所定時間供給する。続いて、パージガスであるＮ２によってＴＭＡが排気される。なお、Ｎ２は、排気時のみならず、反応ガスの供給時も含めて常時供給されていてもよい。
続いて、ガス供給管１０６ｂから反応ガスであるＨ２Ｏを所定時間供給する。続いて、パージガスであるＮ２によってＨ２Ｏが排気される。
これらの工程を１サイクルとして、１原子層が形成される。従って、このサイクル数を調整することにより、無機膜３を、３ｎｍ以下の厚みで形成するように制御することができる。
【００２８】
［本実施形態の作用効果］
以上のように、本実施形態の生体材料によれば、細胞足場材２の表面にアルミニウムと酸素の化合物を含む無機膜が形成されているため、血液適合性が高い。これにより、当該生体材料を生体内の血液が豊富な組織や臓器に用いた場合でも、生体材料の表面や周囲における血栓の形成や炎症反応を効果的に抑制することができる。
また、一般にアルミニウムと酸素の化合物は高い硬度を有するが、本実施形態の無機膜は不連続に形成されているため、柔軟性や弾性など、細胞足場材特有の力学的特性を損なわない。これにより、上述のように高い血液適合性を有するとともに、人工血管用材料やその他の組織に適した生体材料を提供することができる。
さらに、アルミニウムと酸素の化合物からなる無機膜は、不連続に形成されていることから、生体材料全体の変形や伸展等によって生体内で膜の一部が破損する危険性を低減することができる。これにより、耐久性及び生体への安全性の高い生体材料を提供することができる。
【実施例】
【００２９】
（実施例１）
実施例１として、表１に示すように、無機膜の膜厚が０．５ｎｍの生体材料を作製した。
まず、ＳＰＵ製の細胞足場材を準備した。当該細胞足場材は、エレクトロスピニング法を用いて作製された。すなわち、溶質としてＳＰＵ（型番「ＮＫＹ−２６」、宇部興産株式会社製、Ｍｎ（数平均分子量）＝80,000、Ｍｗ（重量平均分子量）＝160,000）、溶媒としてテトラヒドロフラン（tetrahydrofuran、ＴＨＦ）及び２，５−ジメチルフラン（dimethylfuran、ＤＭＦ）を７：３の割合で含む高分子溶液を生成した。この高分子溶液を、注射針状のニードル型電極が先端に取り付けられたシリンジポンプ内に収容した。一方、円筒型の陰極板を準備し、ニードル型電極に対向するように配置した。そして、ニードル型電極を陽極、ニードル型電極と対向する陰極板を陰極として、これらの間に高電圧を印加した。続いて、高分子を噴霧し、陰極板上にナノオーダーのＳＰＵ繊維を紡糸した。陰極板を自転又は移動させることで、シート状の細胞足場材を形成した。
続いて、細胞足場材の表面に、アルミニウムと酸素の化合物を含む無機膜を不連続に形成した。本工程では、図４で示したような熱ＡＬＤ装置を用いて、表１に示すように、成膜温度６０℃、成膜圧力１００Ｐａで、０．５ｎｍの厚みとなるように制御された無機膜を形成した。なお、ガスの供給条件は、図５に示すようなタイミングで、アルミナを形成する条件を適用した。
この生体材料を、実施例１のサンプルとした。
【００３０】
【表１】
0006584263.tif 000002
【００３１】
（実施例２）
実施例１と同様にＳＰＵ製の細胞足場材を準備し、当該細胞足場材の表面に無機膜を形成し、実施例２のサンプルとした。実施例２では、表１に示すように、成膜温度を１００℃とし、０．５ｎｍの厚みとなるように制御された無機膜を形成した。
【００３２】
（比較例１）
実施例１と同様にＳＰＵ製の細胞足場材を準備し、当該細胞足場材の表面に無機膜を形成し、比較例１のサンプルとした。比較例１では、表１に示すように、成膜温度を６０℃とし、５ｎｍの厚みとなるように制御された無機膜を形成した。
【００３３】
（比較例２）
実施例１と同様にＳＰＵ製の細胞足場材を準備し、当該細胞足場材の表面に無機膜を形成し、比較例２のサンプルとした。比較例２では、表１に示すように、成膜温度を６０℃とし、５０ｎｍの厚みとなるように制御された無機膜を形成した。
【００３４】
（比較例３）
実施例１と同様にＳＰＵ製の細胞足場材を準備し、当該細胞足場材の表面に無機膜を形成し、比較例３のサンプルとした。比較例３では、表１に示すように、成膜温度を１００℃とし、５０ｎｍの厚みとなるように制御された無機膜を形成した。
【００３５】
（比較例４）
実施例１と同様に形成されたＳＰＵ製の細胞足場材を、比較例４のサンプルとした。
【００３６】
［試験例１］
比較例４に係るＳＰＵ製の細胞足場材は、柔軟な繊維状のシートで構成される。一方で、アルミニウムと酸素の化合物であるアルミナは、比較的硬度が高いため、成膜条件によっては細胞足場材本来の柔軟性が失われる可能性がある。
そこで、試験例１として、実施例１，２及び比較例１〜３の各サンプルについて、比較例４の細胞足場材と柔軟性を比較し、同等の柔軟性を有するか否かを評価した。
表１中の「柔軟性評価」は試験例１の結果を示し、○は比較例４のサンプルと同等の柔軟性を維持していること、×は比較例４のサンプルと比較して柔軟性が消失し、硬化していることを示す。なお、柔軟性の評価は、実施例１，２及び比較例１〜３の各サンプルに係るシートにおける外力による変形のしやすさを、比較例４のサンプルと比較することにより行った。
【００３７】
表１を参照し、膜厚が５ｎｍ及び５０ｎｍとなるように制御された比較例１〜３のサンプルは、いずれも硬化しており、比較例４に対して柔軟性が失われていた。
一方、膜厚が０．５ｎｍとなるように制御された実施例１及び実施例２のサンプルは、いずれも比較例４と同等の柔軟性が維持されており、細胞足場材本来の力学的特性が維持されていた。
以上の結果より、少なくとも０．５ｎｍ以下の厚みとなるように制御して無機膜を形成することで、細胞足場材の柔軟性を維持できることが確認された。
また、ＡＬＤ法で形成された膜は、３ｎｍ以下の厚みで形成するように制御した場合、不連続となることから、実施例１及び２で見られた柔軟性は、無機膜の不連続性に起因すると推認される。したがって、ＡＬＤ法により３ｎｍ以下の厚みで無機膜を形成するように制御した場合、無機膜が連続的に形成されないため、それによって柔軟性を維持できるものと考えられる。
【００３８】
［試験例２］
試験例２として、柔軟であることが確認された実施例１のサンプルと、比較例４のサンプルとを山羊の血管内膜にインプラントし、血液適合性を評価した。
図６は、山羊の大動脈周囲における血管の走行を示す図であり、本試験例におけるサンプルのインプラント箇所を破線で示している。同図において、符号Ａ１は腕頭動脈、Ａ２は上行大動脈、Ａ３は左総頸動脈、Ａ４は左鎖骨下動脈、Ａ５は大動脈弓、Ａ６は下行大動脈、Ｓ１は比較例４のサンプルの位置、Ｓ２は実施例１のサンプルの位置をそれぞれ示す。
同図に示すように、本試験例における２つのサンプルＳ１，Ｓ２は、下行大動脈Ａ６の内膜に、相互に近接してインプラントされた。インプラントは、具体的には、動脈の内膜にサンプルを縫い付けることにより行った。なお、図６では、模式的に各サンプルＳ１，Ｓ２の位置を示している。
インプラントから４２日後、サンプルＳ１，Ｓ２がインプラントされた下行大動脈を摘出した。
摘出された下行大動脈の内膜を目視により確認し、各サンプルＳ１，Ｓ２がインプラントされた領域の内膜化や炎症反応、血栓の形成等の状態を確認した。
【００３９】
図７は、摘出された下行大動脈の内膜の状態を示す写真であり、符号Ｒ１は、比較例４のサンプルがインプラントされた領域を示し、符号Ｒ２は、実施例１のサンプルがインプラントされた領域を示す。
同図に示すように、領域Ｒ１では、炎症反応（茶色の領域）や、血栓形成（赤色の領域）が見られた。
一方、領域Ｒ２では、領域Ｒ１と比較して、内膜化が促進され、炎症反応や血栓の形成が抑制されていることが確認された。
これにより、細胞足場材に上記無機膜を形成した本実施形態の生体材料は、高い血液適合性を有することが確認された。すなわち、アルミニウムと酸素の化合物を含む無機膜が、血栓の基質化による内膜形成促進効果、及び炎症反応の抑制効果を有し、抗血栓性を付加できることが確認された。
【００４０】
以上、本発明の実施形態について説明したが、本発明はこれに限定されることはなく、本発明の技術的思想に基づいて種々の変形が可能である。
【００４１】
例えば、細胞足場材の材料は、ＳＰＵに限定されない。
また、無機膜は、不連続に形成できれば、厚みは限定されず、無機膜の形成方法もＡＬＤ法に限定されない。
【００４２】
また、熱ＡＬＤ装置の構成は上記に限定されず、例えばサンプルを立てて支持することができるように構成されていてもよい。あるいは、ガスノズルやガス供給管の配置及び構成も上記に限定されない。
【符号の説明】
【００４３】
１…生体材料（人工血管用材料）
２…細胞足場材
３…無機膜
【図１】
0006584263.tif 000003
【図２】
0006584263.tif 000004
【図３】
0006584263.tif 000005
【図４】
0006584263.tif 000006
【図５】
0006584263.tif 000007
【図６】
0006584263.tif 000008
【図７】
0006584263.tif 000009